СПОСОБ ПРИГОТОВЛЕНИЯ ДОБАВКИ ДЛЯ ПОКРЫТИЙ, ВКЛЮЧАЮЩЕЙ В СЕБЯ МЕТАЛЛОСОДЕРЖАЩИЕ НАНОЧАСТИЦЫ, И ПОЛУЧАЕМЫЙ ПРОДУКТ

Формула изобретения
1. Способ приготовления добавки для покрытий, предназначенных для защиты поверхностей, причем активный реагент добавки представляет собой металл, его соединения или их смеси, где вышеуказанный способ отличается тем, что он включает в себя первую стадию предварительной обработки активного реагента и вторую стадию приготовления добавки, где:
i) на первой стадии предварительной обработки содержание воды в активном реагенте при необходимости уменьшают, замещая ее раствором-носителем, который совместим с покрытием («замена раствора-носителя»),
ii) на второй стадии готовят дисперсию предварительно обработанного активного реагента, смешивая его со смолой, диспергирующим веществом и совместимым с вышеуказанным покрытием растворителем.
2. Способ приготовления добавки по п.1, отличающийся тем, что на первой стадии предварительной обработки влагу, содержащуюся в активном реагенте, замещают раствором-носителем, совместимым с разбавителем для покрытия, посредством промывки исходного активного реагента совместимым раствором-носителем.
3. Способ приготовления добавки по п.2, отличающийся тем, что промывание осуществляют с помощью интенсивного перемешивания предпочтительно с окружной скоростью от 5 м/с до 30 м/с и в течение промежутка времени от 5 до 30 мин.
4. Способ приготовления добавки по п.3, отличающийся тем, что после перемешивания фазы разделяют, причем жидкую фазу удаляют.
5. Способ приготовления добавки по п.3, дополнительно отличающийся тем, что промывание повторяют до достижения содержания воды, требуемого для практического применения.
6. Способ приготовления добавки по п.2, дополнительно отличающийся тем, что в том случае, когда существует возможность взаимодействия активного реагента с покрытием, активный реагент до промывания подвергают поверхностной обработке поверхностно-активными веществами.
7. Способ приготовления добавки по п.1, отличающийся тем, что в том случае, когда допустимое для покрытия содержание остаточной влаги близко к нулю, получаемый на стадии предварительной обработки «заменой раствора-носителя» продукт подвергают процессу сушки.
8. Способ приготовления добавки по п.1, отличающийся тем, что содержание воды в металлосодержащем соединении, получаемом на первой стадии предварительной обработки, составляет от 0% до 5%, и металлосодержащее соединение способно к диспергированию в совместимой с конечным покрытием смоле.
9. Способ приготовления добавки по п.1, отличающийся тем, что диспергирование осуществляют при окружной скорости от 15 до 30 м/с.
10. Способ приготовления добавки по п.1, отличающийся тем, что процентное содержание диспергирующего вещества в смеси поддерживают равным от 0,5 до 10% от массы активного реагента.
11. Способ приготовления добавки по п.1, отличающийся тем, что получаемый продукт представляет собой добавку, которая в качестве активного реагента содержит до 99% (вес.) соединения, частицы которого имеют нанометровые размеры.